(57)【要約】【解決手段】Ｒ（但し、ＲはＳｍ又はＳｍを５０重量％以上含む２種以上の希土類元素）２０〜３０重量％、Ｆｅ１０〜４５重量％、Ｃｕ１〜１０重量％、Ｚｒ０．５〜５重量％、残部Ｃｏ及び不可避的不純物からなる希土類焼結磁石において、該希土類焼結磁石の表面に、直接又は金属メッキ層を介して金属酸化物層及び／又は金属窒化物層を形成することを特徴とする希土類焼結磁石の水素脆化の防止方法。【効果】本発明のＳｍ2Ｃｏ17系焼結磁石により、水素雰囲気中においても、水素脆性を引き起こさない、モーター等に使用できる希土類焼結磁石を得ることが可能となる。【選択図】なし【特許請求の範囲】
【請求項１】
Ｒ（但し、ＲはＳｍ又はＳｍを５０重量％以上含む２種以上の希土類元素）２０〜３０重量％、Ｆｅ１０〜４５重量％、Ｃｕ１〜１０重量％、Ｚｒ０．５〜５重量％、残部Ｃｏ及び不可避的不純物からなる希土類焼結磁石において、該希土類焼結磁石の表面に、直接又は金属メッキ層を介して金属酸化物層及び／又は金属窒化物層を形成することを特徴とする希土類焼結磁石の水素脆化の防止方法。
【請求項２】
金属メッキ層と金属酸化物層及び／又は金属窒化物層との合計の厚さが１μｍ以上１００μｍ以下であり、かつ金属酸化物層及び／又は金属窒化物層の厚さが０．１μｍ以上１００μｍ以下であることを特徴とする請求項１記載の希土類焼結磁石の水素脆化の防止方法。
【請求項３】
金属メッキの金属が、Ｃｕ、Ｎｉ、Ｃｏ、Ｓｎ及びそれらの合金の少なくとも１種であることを特徴とする請求項１又は２記載の希土類焼結磁石の水素脆化の防止方法。
【発明の詳細な説明】
【技術分野】
【０００１】
本発明は、水素雰囲気に長時間晒されるモーター等に用いられるＳｍ2Ｃｏ17系磁石に関する。
【背景技術】
【０００２】
希土類元素と遷移金属の金属間化合物においては、水素が結晶格子間に侵入する、即ち、合金中に水素を吸蔵、放出する特性を持っており、その特性はいろいろな分野で利用されている。その例としては、ＬａＮｉ5に代表とされる水素吸蔵合金による水素電池が挙げられ、また、希土類焼結磁石においても、Ｒ2Ｆｅ14Ｂ系合金の粉砕方法として、更にＲ2Ｆｅ14Ｂ系ボンド磁石の製造方法（ＨＤＤＲ  特開平３−１２９７０２号公報）として利用されている。
【０００３】
しかしながら、合金中又は磁石中に水素を吸蔵、放出させた場合、水素脆性を引き起こしてしまう。そのため、水素雰囲気中において、希土類焼結磁石を用いたモーター等を使用した場合、希土類焼結磁石が水素脆化を引き起こし、素材にワレ、クラックもしくは粉化がおこるという問題が生じている。
【０００４】
現在、希土類焼結磁石には、Ｒ2Ｆｅ14Ｂ系、ＳｍＣｏ5系、Ｓｍ2Ｃｏ17系等の種類がある。一般に、水素に対しては、２−１７型結晶構造よりも１−５型結晶構造、１−５型結晶構造よりも２−７型結晶構造の方がプラトー圧が低い、即ち、レアアースリッチ（以下、Ｒリッチと称す）な合金の方が水素吸蔵されやすい傾向にあり、水素脆化しやすい。
【０００５】
Ｒ2Ｆｅ14Ｂ系磁石は、磁石中にＲリッチ相を有するため、０．１ＭＰａ以下の圧力の水素雰囲気下で、容易に水素脆性を引き起こし、磁石素材にワレ、クラックもしくは粉化が生じる。通常、Ｒ2Ｆｅ14Ｂ系磁石は、耐食性向上のためメッキ、樹脂コーティングなどの表面処理がなされているが、水素脆化を防止する手段とはなっていない。この問題を解決する方法として、Ｒ2Ｆｅ14Ｂ系磁石の表面処理膜に水素吸蔵合金を含有させる方法を提案した（特願平１１−８７１１９号）。この方法により作製されたＲ2Ｆｅ14Ｂ系磁石は、０．１ＭＰａ以下の圧力の水素雰囲気下においては、水素脆性を引き起こさないものの、それを超える圧力の水素雰囲気下においては、水素脆性を引き起こし、磁石素材にワレ、クラックもしくは粉化が生じる場合がある。
【０００６】
ＳｍＣｏ5系磁石も、Ｒ2Ｆｅ14Ｂ系磁石と同様に、Ｒリッチ相を有すると共に、主相であるＳｍＣｏ5相のプラトー圧が約０．３ＭＰａである。このことから、０．３ＭＰａを超える圧力の水素雰囲気中では、水素脆性を引き起こし、磁石素材にワレ、クラックもしくは粉化が生じる。
【０００７】
Ｓｍ2Ｃｏ17系磁石は、主相が２−１７相であり、Ｒ2Ｆｅ14Ｂ系、ＳｍＣｏ5系に比べＲリッチではないことと、Ｒリッチ相を含有しないため、水素脆性を引き起こしにくい。しかしながら、１ＭＰａを超える圧力の水素雰囲気中では、他の希土類焼結磁石と同様に、水素脆性を引き起こし、磁石素材にワレ、クラックもしくは粉化が生じることがわかっている。
【０００８】
耐水素脆性を向上させるためには、Ｓｍ2Ｃｏ17系磁石の表面にＣｏ及び／又はＣｏ、Ｆｅ中にＳｍ2Ｏ3が微細に分散している層を存在させればよいことが分かっている（特願２０００−２３１２４４号）。磁石表面にＣｏ及び／又はＣｏ、Ｆｅ中にＳｍ2Ｏ3が微細に分散している層が存在していれば、３ＭＰａを超える高圧水素雰囲気下においても水素脆性は起こさない。しかし、Ｓｍ2Ｃｏ17系磁石及びＣｏ及び／又はＣｏ、Ｆｅ中にＳｍ2Ｏ3が微細に分散している層は、硬く、欠け易いため、製品組み立て等取扱いの際、チッピング等を引き起こす場合がある。チッピング等を引き起こした希土類焼結磁石は、磁気特性には影響はないものの、耐水素脆性は大きく低下し、表面層のない場合と同等になってしまう。従って、１ＭＰａを超える圧力の水素雰囲気中では、水素脆性を引き起こし、磁石素材にワレ、クラックもしくは粉化が起こるため、そのような雰囲気中では、使用することができない。
【発明の開示】
【発明が解決しようとする課題】
【０００９】
本発明は、このような問題を解決したＳｍ2Ｃｏ17系焼結磁石を提供するものである。即ち、従来の希土類焼結磁石の様に、水素雰囲気下で、水素脆性を引き起こし、磁石素材にワレ、クラックもしくは粉化が生じるという問題を解決するＳｍ2Ｃｏ17系焼結磁石を提供することを目的とする。
【課題を解決するための手段】
【００１０】
本発明者は、上記目的を達成するため鋭意検討を行った結果、Ｓｍ2Ｃｏ17系焼結磁石の表面に、直接又は金属メッキ層を介して金属酸化物層及び／又は金属窒化物層を形成することにより、高圧の水素雰囲気中でも水素脆性を引き起こさず、このため、水素雰囲気に長時間晒されるモーター等に好適に用いられるＳｍ2Ｃｏ17系焼結磁石が得られることを知見し、本発明をなすに至った。
【００１１】
即ち、本発明は、前記問題を解決するものとして下記（１）〜（３）の希土類焼結磁石の水素脆化の防止方法を提供する。
（１）Ｒ（但し、ＲはＳｍ又はＳｍを５０重量％以上含む２種以上の希土類元素）２０〜３０重量％、Ｆｅ１０〜４５重量％、Ｃｕ１〜１０重量％、Ｚｒ０．５〜５重量％、残部Ｃｏ及び不可避的不純物からなる希土類焼結磁石において、該希土類焼結磁石の表面に、直接又は金属メッキ層を介して金属酸化物層及び／又は金属窒化物層を形成することを特徴とする希土類焼結磁石の水素脆化の防止方法、
（２）金属メッキ層と金属酸化物層及び／又は金属窒化物層との合計の厚さが１μｍ以上１００μｍ以下であり、かつ金属酸化物層及び／又は金属窒化物層の厚さが０．１μｍ以上１００μｍ以下であることを特徴とする（１）記載の希土類焼結磁石の水素脆化の防止方法、
（３）金属メッキの金属が、Ｃｕ、Ｎｉ、Ｃｏ、Ｓｎ及びそれらの合金の少なくとも１種であることを特徴とする（１）又は（２）記載の希土類焼結磁石の水素脆化の防止方法。
【００１２】
希土類焼結磁石における水素脆性は、希土類焼結磁石表面の水素分子が、金属の触媒作用により、解離し、水素原子となって、希土類焼結磁石体に侵入することにより引き起こされると推測されている。このことから、希土類焼結磁石表面の水素分子が、水素原子に解離さえしなければ、希土類焼結磁石は、水素脆性は起こさないと考えられる。即ち、希土類焼結磁石表面に水素分子を解離する触媒作用がなければ、水素脆性は引き起こされることはない。つまり、金属酸化物層及び／又は金属窒化物層は、切断及び／又は研磨して表面の加工仕上げ後の希土類焼結磁石体表面層や、金属メッキ層に比べ、水素分子を解離する触媒作用が非常に小さいため、高圧の水素雰囲気下でも水素脆性は引き起こされることはない。
【発明の効果】
【００１３】
本発明のＳｍ2Ｃｏ17系焼結磁石により、水素雰囲気中においても、水素脆性を引き起こさない、モーター等に使用できる希土類焼結磁石を得ることが可能となる。
【発明を実施するための最良の形態】
【００１４】
以下に、本発明の詳細を説明する。
本発明におけるＳｍ2Ｃｏ17系焼結磁石合金組成の主成分は、Ｓｍ又はＳｍを５０重量％以上含む２種以上の希土類元素２０〜３０重量％、Ｆｅ１０〜４５重量％、Ｃｕ１〜１０重量％、Ｚｒ０．５〜５重量％、残部Ｃｏ及び不可避的不純物からなる。前記Ｓｍ以外の希土類金属としては、特に限定されるものではなく、Ｎｄ、Ｃｅ、Ｐｒ、Ｇｄなどを挙げることができる。希土類元素中のＳｍの含有量が５０重量％未満の場合や、希土類元素量が２０重量％未満、３０重量％を超える場合は、有効な磁気特性をもつことはできない。
【００１５】
本発明のＳｍ2Ｃｏ17系焼結磁石は、上記組成を有する希土類焼結磁石の表面に、直接又は金属メッキ層を介して金属酸化物層及び／又は金属窒化物層を有することにより、水素脆性が生じることを効果的に防止する。
【００１６】
ここで、金属酸化物層、金属窒化物層は、上記磁石表面に各種気相メッキ法等で直接形成してもよく、まず金属メッキ層を形成した後、その上に各種気相メッキ法で形成してもよく、更には金属メッキ層を形成した後、この金属メッキ層の少なくとも表面を空気等の酸化性雰囲気や窒素雰囲気中で加熱するなどして酸化及び／又は窒化することにより形成してもよい。最後の場合、形成した金属メッキ層の全体を酸化及び／又は窒化してもよい。
【００１７】
この場合、金属メッキ層は、耐水素性を有していないが、機械強度の低く、チッピング等を引き起こしやすいＳｍ2Ｃｏ17系焼結磁石体自身の耐衝撃性を向上させるために施される。
【００１８】
また、金属メッキ層と金属酸化物層、金属窒化物層との合計の厚さは、１μｍ以上１００μｍ以下であり、更に金属酸化物層及び／又は金属窒化物層の厚さが０．１μｍ以上１００μｍ以下である。金属メッキ層と金属酸化物層、金属窒化物層との合計の厚さは、好ましくは１μｍ以上５０μｍ以下であり、更に金属酸化物層及び／又は金属窒化物層の厚さは、０．１μｍ以上２０μｍ以下であることが好ましい。金属メッキ層と金属酸化物層、金属窒化物層との合計は、１００μｍを超える厚さでは、時間、コスト共にかかり、効率的な生産ができず、更に磁気特性に悪影響を及ぼす場合がある。また、１μｍ未満の厚さでは、焼結磁石体自身の耐衝撃性を向上させることはできないため、チッピング等を防ぐことはできず、更に金属メッキにムラができ易く、ピンホールが多くなるため、耐水素性の優れた金属酸化物層及び／又は金属窒化物層の形成が十分でなくなる場合がある。金属酸化物層及び／又は金属窒化物層は、１００μｍを超える厚さでは、磁石自身の水素脆性は防ぐものの、時間、コスト共にかかり、効率的な生産ができず、更にこの層自身の影響により磁気特性の劣化が生じるおそれがある。また、０．１μｍ未満の厚さでは、有効な耐水素脆性をもつことができない。
【００１９】
上記のような表面に直接又は金属メッキ層を介して金属酸化物層及び／又は金属窒化物層を有する焼結磁石を製造する方法は、特に制限されないが、上記組成の合金を鋳造し、これを粉砕し、更に好ましくはこれを微粉砕し、次いで、磁場中成形、焼結、時効を順次行って焼結磁石とし、更に表面を加工仕上げした後、金属メッキを施し、酸化及び／又は窒化処理を行い、更に樹脂塗装を施すことによって製造する方法が好適に採用される。
【００２０】
即ち、まず、本発明のＳｍ2Ｃｏ17系磁石合金は、上記組成範囲の原料をアルゴン等の非酸化性雰囲気中において、高周波溶解により溶解、鋳造する。
【００２１】
次に、前記Ｓｍ2Ｃｏ17系磁石合金を粗粉砕し、次いで平均粒径１〜１０μｍ、好ましくは約５μｍに微粉砕する。この粗粉砕は、例えば、不活性ガス雰囲気中で、ジョークラッシャー、ブラウンミル、ピンミル及び水素吸蔵等により行うことができる。また、前記微粉砕は、アルコール、ヘキサン等を溶媒に用いた湿式ボールミル、不活性ガス雰囲気中による乾式ボールミル、不活性ガス気流によるジェットミル等により行うことができる。
【００２２】
次に、前記微粉砕粉を、好ましくは１０ｋＯｅ以上の磁場を印可することが可能な磁場中プレス機等により、好ましくは５００ｋｇ／ｃｍ2以上２０００ｋｇ／ｃｍ2未満の圧力により圧縮成形する。続いて、得られた圧縮成形体を、熱処理炉により、アルゴンなどの非酸化性雰囲気ガス中で、１１００〜１３００℃、好ましくは１１５０〜１２５０℃において、０．５〜５時間、焼結、溶体化し、終了後、急冷を行う。
【００２３】
続いて、アルゴン雰囲気中、７００〜９００℃、好ましくは７５０〜８５０℃の温度で、５〜４０時間保持し、−１．０℃／分の降温速度で４００℃以下まで徐冷する時効処理を施し、切断及び／又は研磨して表面の加工仕上げを行う。この際、特に限定されるものではないが、希土類焼結磁石体に面取りがなされていることが望ましい。
【００２４】
この表面加工仕上げ後、前記希土類焼結磁石体に金属メッキを形成する。前記金属メッキの金属は、Ｃｕ、Ｎｉ、Ｃｏ、Ｓｎ及びそれらの合金の少なくとも１種からなり、メッキ厚さは、１〜１００μｍ、特に１〜５０μｍが好ましい。この金属メッキを施す前処理として、特に限定されるものではないが、前記希土類焼結磁石体をアルカリ脱脂、酸洗浄、水洗することが望ましい。メッキの成膜方法としては、特に限定されるものではないが、電解メッキ法が望ましい。また、前記希土類焼結磁石体をメッキ液に浸漬する方法は、バレル法又は引っ掛け治具法のいずれでもよく、希土類焼結磁石体の寸法及び形状によって適当に選択される。
【００２５】
なお、電解メッキ液としては、公知の組成のメッキ液を使用し、そのメッキ液に応じた公知の条件でメッキすることができるが、特にｐＨ２〜１２のメッキ液が好適である。
【００２６】
上記方法により、金属メッキを形成した後、その金属メッキ表面に、金属、好ましくは上記金属メッキ層上層の金属酸化物層及び／又は金属窒化物層を形成する。従って、金属酸化物、金属窒化物としては、Ｃｕ、Ｎｉ、Ｃｏ、Ｓｎ又はこれらの合金の酸化物、窒化物が好ましい。その方法としては、特に限定されるものではないが、真空蒸着、イオンスパッタリング、イオンプレーティング法等の気相メッキ法、化学的な方法、大気下、酸素分圧調整下、窒素下及び窒素加圧下などの雰囲気における熱処理、電解の処理等が挙げられる。ちなみに、上記金属の酸化物層及び／又は金属窒化物層は、０．１〜１００μｍの厚さがあることが好ましく、更に好ましくは０．１〜２０μｍである。
【００２７】
次いで、このように処理された希土類焼結磁石体表面に樹脂塗装（吹き付け塗装、電着塗装、粉体塗装或いはディッピング塗装等のいわゆる樹脂塗装）を施すこともできる。樹脂塗装による皮膜は、耐水素性を有していないが、希土類焼結磁石が用いられたモーターなどが使用される雰囲気により耐酸性を有する必要があることや、輸送中やモーターなどに希土類焼結磁石が組み込まれる際、表面層に傷をつけないため成されることとなる。なお、樹脂塗装の樹脂は、特に限定されるものではないが、アクリル系、エポキシ系、フェノール系、シリコーン系、ポリエステル系及び、ポリウレタン系樹脂等が望ましい。また、樹脂塗装は、吹き付け塗装、電着塗装、粉体塗装或いは、ディッピング塗装等のいわゆる樹脂塗装法であり、樹脂塗装の厚さは、１μｍ以上３ｍｍ以下であって、好ましくは１０μｍ以上１ｍｍ以下であるのが望ましい。１μｍ未満の厚さでは、均一に塗装するのが難しく、更に輸送中やモーターなどに希土類焼結磁石が組み込まれる際、表面層を防護する効果が得られにくく、また、３ｍｍを超える厚さの樹脂塗装は、時間、コスト共にかかり効率的な生産ができない場合がある。
【実施例】
【００２８】
次に本発明の実施例を挙げて具体的に説明するが、本発明はこれらに限定されるものではない。
【００２９】
［実施例１〜３］
Ｓｍ2Ｃｏ17系磁石合金は、Ｓｍ：１８．０重量％、Ｃｅ：７．０重量％、Ｆｅ：１４．０重量％、Ｃｕ：４．５重量％、Ｚｒ：２．５重量％、残部Ｃｏの組成になるように配合し、アルゴンガス雰囲気中で、アルミナルツボを使用して高周波溶解炉で溶解し、鋳型鋳造することにより作製した。
【００３０】
次に、前記Ｓｍ2Ｃｏ17系磁石合金を、ジョークラッシャー、ブラウンミルで約５００μｍ以下に粗粉砕後、窒素気流によるジェットミルにより平均粒径約５μｍに微粉砕を行った。得られた微粉砕粉を、磁場中プレス機により１５ｋＯｅの磁場中にて１．５ｔ／ｃｍ2の圧力で成形した。得られた成形体を熱処理炉を用い、アルゴン雰囲気中で、１１７０℃、２時間焼結した後、アルゴン雰囲気中、１１５５℃、１時間溶体化処理を行った。溶体化処理終了後、急冷し、得られたそれぞれの焼結体を、アルゴン雰囲気中、８００℃、１０時間保持し、４００℃まで〜１．０℃／分の降温速度で徐冷を行い、焼結磁石を作製した。得られた焼結磁石から、５×５×５ｍｍに磁石を切り出した。
【００３１】
次に、前記焼結磁石に電解Ｎｉメッキを１５μｍ施した。この場合、塩化Ｎｉ４０ｇ／Ｌ、硫酸Ｎｉ２７０ｇ／Ｌ、ホウ酸３０ｇ／Ｌで調整したメッキ浴を用い、浴温度５０℃、電流密度２．０Ａ／ｄｍ2の条件でメッキを施した。その後、６００℃、２４時間、空気中の熱処理を施し、室温まで徐冷し、更にエポキシ系樹脂を吹き付けにより塗装し、水素ガス試験用試料を得た。ここで得られた水素ガス試験用試料は、走査型電子顕微鏡により組織観察、Ｖｉｂｒａｔｉｎｇ  Ｓａｍｐｌｅ  Ｍａｇｎｅｔｏｍｅｔｅｒ（以下、ＶＳＭと称す）により磁気特性の測定を行った。
【００３２】
前記水素ガス試験用試料を、それぞれ耐圧容器に入れ、水素、３ＭＰａ、２５℃、３日［実施例１］、５ＭＰａ、２５℃、３日［実施例２］、１０ＭＰａ、２５℃、３日［実施例３］の条件で水素ガス試験を施し、その後取り出した。取り出した磁石は、外観を目視で観察し、更にＶＳＭにより磁気特性の測定を行った。
【００３３】
また、図１に、実施例１における、希土類焼結磁石をＮｉメッキ１２μｍ被覆後、６００℃、２４時間、空気中で熱処理を施した磁石の表面近傍の走査型電子顕微鏡による反射電子像写真を示す。表面に約１０μｍ程度のＮｉ酸化物層が見られる。
【００３４】
［実施例４〜６］
実施例１と同様な組成、方法で焼結磁石を作製した。次に、得られた焼結磁石から実施例１と同様に５×５×５ｍｍに磁石を切り出した。前記磁石に対し、実施例１と同様な条件で、電解Ｎｉメッキを１５μｍ施し、その後、５００℃、２時間、空気中の熱処理を施し、室温まで徐冷し、更にエポキシ系樹脂を吹き付けにより塗装し、水素ガス試験用試料を得た。ここで得られた水素ガス試験用試料は、走査型電子顕微鏡により組織観察、ＶＳＭにより磁気特性の測定を行った。
前記水素ガス試験用試料に対し、実施例１と同様に、３ＭＰａ、２５℃、３日［実施例４］、５ＭＰａ、２５℃、３日［実施例５］、１０ＭＰａ、２５℃、３日［実施例６］の条件で水素ガス試験を施し、その後取り出した。取り出した磁石は、外観を目視で観察し、更にＶＳＭにより磁気特性の測定を行った。
【００３５】
また、図２に、実施例４における、希土類焼結磁石をＮｉメッキ１２μｍ被覆後、５００℃、２時間、空気中で熱処理を施した磁石の表面近傍の走査型電子顕微鏡による反射電子像写真を示す。表面に約１μｍ程度のＮｉ酸化物層が見られる。
【００３６】
［比較例１〜３］
実施例１と同様な組成、方法で焼結磁石を作製した。次に、得られた焼結磁石から実施例１と同様に５×５×５ｍｍに磁石を切り出し、更にエポキシ系樹脂を吹き付けにより塗装し、水素ガス試験用試料を得た。ここで得られた水素ガス試験用試料は、ＶＳＭにより磁気特性の測定を行った。前記水素ガス試験用試料に対し、実施例１と同様に、３ＭＰａ、２５℃、３日［比較例１］、５ＭＰａ、２５℃、３日［比較例２］、１０ＭＰａ、２５℃、３日［比較例３］の条件で水素ガス試験を施し、その後取り出した。取り出した磁石は、外観を目視で観察した。
【００３７】
［比較例４〜６］
実施例１と同様な組成、方法で焼結磁石を作製した。次に、得られた焼結磁石から実施例１と同様に５×５×５ｍｍに磁石を切り出した。前記磁石に対し、実施例１と同様な条件で電解Ｎｉメッキを１５μｍ施し、更にエポキシ系樹脂を吹き付けにより塗装し、水素ガス試験用試料を得た。ここで得られた水素ガス試験用試料は、走査型電子顕微鏡により組織観察、ＶＳＭにより磁気特性の測定を行った。前記水素ガス試験用試料に対し、実施例１と同様に、３ＭＰａ、２５℃、３日［比較例４］、５ＭＰａ、２５℃、３日［比較例５］、１０ＭＰａ、２５℃、３日［比較例６］の条件で水素ガス試験を施し、その後取り出した。取り出した磁石は、外観を目視で観察した。
【００３８】
また、図３に、比較例４における、希土類焼結磁石をＮｉメッキ１２μｍ被覆した磁石の表面近傍の走査型電子顕微鏡による反射電子像写真を示す。図１、２と異なり、表面にＮｉ酸化物層などは見られない。
【００３９】
【表１】
2007116171.tif 000002
【００４０】
【表２】
2007116171.tif 000003
【００４１】
【表３】
2007116171.tif 000004
【００４２】
表１〜３に、熱処理条件、水素ガス試験条件、水素ガス試験後の外観を示した。これらより、実施例１〜６は、水素ガス試験において変化がなかったことに対し、比較例１〜３及び４〜６は、粉々に粉砕されていた。このことから、実施例１〜６は、水素脆性を引き起こさなかったことは明らかである。
【００４３】
【表４】
2007116171.tif 000005
【００４４】
表４に、表面処理前、及び水素ガス試験前後の磁石の磁気特性を示した。表面処理前、及び水素ガス試験前後で、実施例３、６は、ほとんど磁気特性の変化はなかった。このことは、実施例３、６において、表面処理による磁気特性の劣化、及び、水素脆性がなかったことを示している。比較例１、２及び３は、水素処理により粉砕されてしまったため、水素処理後の磁気特性は、測定不能であった。
【００４５】
以上、表１、２、３及び４から、比較例１〜６では、表面処理により磁気特性が明らかに劣化した、又は、耐水素性の向上が見られなかったことがわかる。それに対し、実施例１〜６では、表面処理により磁気特性が劣化することなく、耐水素性が向上したことを示している。
【図面の簡単な説明】
【００４６】
【図１】実施例１における、希土類焼結磁石をＮｉメッキ１２μｍ被覆後、６００℃、２４時間、空気中で熱処理を施した磁石の表面近傍の走査型電子顕微鏡による反射電子像写真である。
【図２】実施例４における、希土類焼結磁石をＮｉメッキ１２μｍ被覆後、５００℃、２時間、空気中で熱処理を施した磁石の表面近傍の走査型電子顕微鏡による反射電子像写真である。
【図３】比較例４における、希土類焼結磁石をＮｉメッキ１２μｍ被覆した磁石の表面近傍の走査型電子顕微鏡による反射電子像写真である。
【図１】
2007116171.tif 000006
【図２】
2007116171.tif 000007
【図３】
2007116171.tif 000008